(57)【要約】【課題】分散が困難な荷電制御剤を用いても、荷電制御剤の分散性に優れた、帯電量が安定なトナーを簡便に製造する方法を提供すること、並びに結着樹脂及び荷電制御剤を含む原料を混合する工程において、混合中の発熱を抑制しながら、荷電制御剤の凝集物を効率よく粉砕しながら混合するトナーの製造方法を提供すること。【解決手段】結着樹脂及び平均粒径が５〜１００μｍの荷電制御剤を含む原料を混合する工程（Ａ）、及び該工程（Ａ）により得られた混合物を溶融混練する工程（Ｂ）を有するトナーの製造方法であって、前記工程（Ａ）が単一の又は複数の混合工程からなり、荷電制御剤を結着樹脂１００重量部に対して２〜２０重量部の割合で混合する工程を少なくとも含む、トナーの製造方法。【選択図】なし【特許請求の範囲】
【請求項１】
結着樹脂及び平均粒径が５〜１００μｍの荷電制御剤を含む原料を混合する工程（Ａ）、及び該工程（Ａ）により得られた混合物を溶融混練する工程（Ｂ）を有するトナーの製造方法であって、前記工程（Ａ）が単一の又は複数の混合工程からなり、荷電制御剤を結着樹脂１００重量部に対して２〜２０重量部の割合で混合する工程を少なくとも含む、トナーの製造方法。
【請求項２】
工程（Ａ）が複数の混合工程からなり、得られたトナー中の荷電制御剤の含有量が、結着樹脂１００重量部に対して、０．５重量部以上２重量部未満である請求項１記載のトナーの製造方法。
【請求項３】
工程（Ａ）において、攪拌羽根の周速が１５〜４０ｍ／ｓの混合機により、原料を混合する請求項１又は２記載のトナーの製造方法。
【請求項４】
荷電制御剤が式（Ｉ）：
【化１】
2005234370.tif 000005
（式中、Ｘ+ はカチオン、ｎは１又は２の整数を示す）
で表される有機ホウ素化合物である請求項１〜３いずれか記載のトナーの製造方法。
【請求項５】
工程（Ｂ）をオープンロール型連続混練機を用いて行う請求項１〜４いずれか記載のトナーの製造方法。
【発明の詳細な説明】
【技術分野】
【０００１】
本発明は、電子写真法、静電記録法、静電印刷法等において形成される潜像の現像に用いられるトナーの製造方法に関する。
【背景技術】
【０００２】
トナーは、結着樹脂中に顔料等の着色剤、ワックス、荷電制御剤等を微分散させて製造されており、これら成分の分散状態がトナーの性能に影響する。したがって、これらの分散性を向上させる方法が従来から検討されている。
【０００３】
溶融混練工程においては、オープンロール型連続混練機を用いる方法が知られている（特許文献１、２参照）。しかしながら、かかるオープンロール型連続混練機による方法は、着色剤やワックスの高分散を目的としたものである。
【０００４】
一方、荷電制御剤はトナーの帯電量を安定化し、安定な印刷を行うために配合されているがその性能は分散性に大きく影響されるにもかかわらず、分散性の劣る、粒径の大きな荷電制御剤を含有している場合、荷電制御剤を十分に分散できない場合がある。
【特許文献１】特開２０００−７５５４３号公報（請求項１）
【特許文献２】特開２０００−７５５４８号公報（請求項１）
【発明の開示】
【発明が解決しようとする課題】
【０００５】
本発明の目的は、分散が困難な荷電制御剤を用いても、荷電制御剤の分散性に優れた、帯電量が安定なトナーを簡便に製造する方法を提供することにある。さらに、本発明の他の目的は、結着樹脂及び荷電制御剤を含む原料を混合する工程において、混合中の発熱を抑制しながら、荷電制御剤の凝集物を効率よく粉砕しながら混合するトナーの製造方法を提供することにある。
【課題を解決するための手段】
【０００６】
本発明は、結着樹脂及び平均粒径が５〜１００μｍの荷電制御剤を含む原料を混合する工程（Ａ）、及び該工程（Ａ）により得られた混合物を溶融混練する工程（Ｂ）を有するトナーの製造方法であって、前記工程（Ａ）が単一の又は複数の混合工程からなり、荷電制御剤を結着樹脂１００重量部に対して２〜２０重量部の割合で混合する工程を少なくとも含む、トナーの製造方法に関する。
【発明の効果】
【０００７】
本発明により、分散が困難な荷電制御剤を用いても、荷電制御剤の分散性に優れた、帯電量が安定なトナーを簡便に製造することができる。さらに、本発明においては、結着樹脂及び荷電制御剤を含む原料を混合する工程において、混合中の発熱を抑制しながら、荷電制御剤の凝集物を効率よく粉砕しながら混合することができる。
【発明を実施するための最良の形態】
【０００８】
本発明に用いられる結着樹脂は、ポリエステル、スチレン−アクリル樹脂、ポリエステルとスチレン−アクリル樹脂の混合樹脂、２種以上の樹脂成分が部分的に化学結合したハイブリッド樹脂等が挙げられるが、荷電制御剤の分散性の観点から、ポリエステルを主成分とすることが好ましい。結着樹脂中のポリエステルの含有量は、５０〜１００重量％が好ましく、７０〜１００重量％がより好ましい。なお、ハイブリッド樹脂としては、ポリエステル、ポリエステル・ポリアミド、ポリアミド等の縮重合系樹脂とビニル重合系樹脂等の付加重合系樹脂とが化学的に結合した樹脂が好ましく、２種以上の樹脂を原料として得られたものであっても、１種の樹脂と他種の樹脂の原料モノマーの混合物から得られたものであってもよいが、効率よくハイブリッド樹脂を得るためには、２種以上の樹脂の原料モノマーの混合物から得られたものが好ましい。
【０００９】
ポリエステルの原料モノマーは、特に限定されないが、公知のアルコール成分と、カルボン酸、カルボン酸無水物、カルボン酸エステル等の公知のカルボン酸成分が用いられる。
【００１０】
アルコール成分としては、ポリオキシプロピレン（２．２）−２，２−ビス (４−ヒドロキシフェニル) プロパン、ポリオキシエチレン（２．２）−２，２−ビス (４−ヒドロキシフェニル) プロパン等のビスフェノールＡのアルキレン（炭素数２〜３）オキサイド（平均付加モル数１〜１６）付加物、エチレングリコール、プロピレングリコール、グリセリン、ペンタエリスリトール、トリメチロールプロパン、水素添加ビスフェノールＡ、ソルビトール、又はそれらのアルキレン（炭素数２〜４）オキサイド（平均付加モル数１〜１６）付加物等が挙げられる。
【００１１】
また、カルボン酸成分としては、フタル酸、イソフタル酸、テレフタル酸、フマル酸、マレイン酸、アジピン酸、コハク酸等のジカルボン酸、ドデセニルコハク酸、オクテニルコハク酸等の炭素数１〜２０のアルキル基又は炭素数２〜２０のアルケニル基で置換されたコハク酸、トリメリット酸、ピロメリット酸等の３価以上の多価カルボン酸、それらの酸の無水物及びそれらの酸のアルキル（炭素数１〜３）エステル等が挙げられる。
【００１２】
ポリエステルは、例えば、アルコール成分とカルボン酸成分とを不活性ガス雰囲気中にて、要すればエステル化触媒を用いて、１８０〜２５０℃の温度で縮重合することにより製造することができる。
【００１３】
本発明により得られるトナーを正帯電性トナーとして使用する場合、ポリエステルの酸価は、０．５〜１５ｍｇＫＯＨ／ｇが好ましく、１〜１２ｍｇＫＯＨ／ｇがより好ましく、１．５〜１０ｍｇＫＯＨ／ｇが特に好ましい。
【００１４】
また、トナーを負帯電性トナーとして使用する場合、ポリエステルの酸価は、５〜４０ｍｇＫＯＨ／ｇが好ましく、１０〜３５ｍｇＫＯＨ／ｇがより好ましく、１５〜３０ｍｇＫＯＨ／ｇが特に好ましい。
【００１５】
また、ポリエステルの軟化点は、８０〜１６５℃が好ましく、ガラス転移点は５０〜８５℃が好ましい。
【００１６】
ポリエステルは、単独の樹脂であっても、２種以上の樹脂の混合物であってもよい。例えば、酸価の異なる２種の樹脂を混合し、トナーに要求される帯電性に合わせて、ポリエステル全体の酸価が前記範囲内となるように調整してもよい。
【００１７】
本発明に用いられる荷電制御剤の平均粒径は、５〜１００μｍであり、好ましくは５〜５０μｍである。かかる平均粒径を有する荷電制御剤は、凝集力が強いため、トナー中の分散性に劣り、トナーの帯電量の分布に差が生じ易くなるが、本発明では、均一に分散させることができる。なお、荷電制御剤の平均粒径は後述する測定方法により求めることができる。
【００１８】
本発明に用いられる荷電制御剤としては、具体的には、ニグロシン染料、３級アミンを側鎖として含有するトリフェニルメタン系染料、４級アンモニウム塩化合物、ポリアミン樹脂、イミダゾール誘導体等の正帯電性荷電制御剤と、含金属アゾ染料、芳香族ヒドロキシカルボン酸金属錯体、銅フタロシアニン染料、サリチル酸のアルキル誘導体の金属錯体、有機ホウ素化合物等の負帯電性荷電制御剤が挙げられ、これらはトナーの帯電性に応じてそれぞれ単独で用いられていても、混合して用いられていてもよいが、本発明では、特に、帯電立ち上がり性が良好なことから、式（Ｉ）：
【００１９】
【化１】
2005234370.tif 000002
【００２０】
（式中、Ｘ+ はカチオン、ｎは１又は２の整数を示す）
で表される有機ホウ素化合物が好ましい。
【００２１】
式（Ｉ）において、Ｘn+で示されるカチオンとしては、カリウム、ナトリウム等のアルカリ金属、アルカリ土類金属、アンモニウムイオン等が挙げられ、これらの中では、帯電安定性の観点から、アルカリ金属が好ましい。
【００２２】
式（Ｉ）で表される有機ホウ素化合物の市販品としては、「ＬＲ−１４７」（日本カーリット社製、ベンジル酸ホウ素化合物、Ｘn+：カリウム（Ｋ+ ））等がある。
【００２３】
荷電制御剤の配合量は、得られるトナー中の含有量が、結着樹脂１００重量部に対して、帯電安定性の観点から、好ましくは０．５重量部以上、より好ましくは１重量部以上であり、帯電立ち上がり性の観点から、好ましくは２重量部未満、より好ましくは１．８重量部以下となるように、調整することが好ましい。
【００２４】
本発明では、前記特定の荷電制御剤以外の荷電制御剤を、本発明の効果を損なわない範囲で、適宜使用してもよい。
【００２５】
本発明においては、さらに、着色剤、離型剤、流動性向上剤、導電性調整剤、体質顔料、繊維状物質等の補強充填剤、酸化防止剤、老化防止剤、クリーニング性向上剤等の添加剤を原料として配合してもよい。
【００２６】
着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンＢ、ローダミン−Ｂベース、ソルベントレッド49、ソルベントレッド146 、ソルベントブルー35、キナクリドン、カーミン６Ｂ、ジスアゾエロー等が挙げられ、これらは単独で又は２種以上を混合して用いることができ、本発明により製造するトナーは、黒トナー、モノカラートナー、フルカラートナーのいずれであってもよい。
【００２７】
着色剤の配合量は、得られるトナー中の含有量が、結着樹脂１００重量部に対して、好ましくは１〜４０重量部、より好ましくは３〜１０重量部となるように、調整することが好ましい。
【００２８】
離型剤としては、ポリプロピレンワックス、ポリエチレンワックス、フィッシャートロプッシュ等の合成ワックス、モンタンワックス等の石炭系ワックス、アルコール系ワックス等のワックスが挙げられ、特に限定されないが、本発明では、後述するヒドロキシ酸エステルを含有したワックスが好ましい。
【００２９】
ヒドロキシ酸エステルを含有したワックスとしては、カルナウバワックス、ライスワックス等の天然ワックス、セリル−ω−ヒドロキシセロテート（Ceryl-ω-hydroxycerotate) 、セリル−ω−ヒドロキシメリセート（Ceryl-ω-hydroxymelissate)、ミリシル−ω−ヒドロキシメリセート（Myricyl-ω-hydroxymelissate)等のヒドロキシ酸エステルを含有した合成ワックス等が挙げられる。ワックスにおけるヒドロキシ酸エステルの含有量は、２０重量％以上が好ましく、３０重量％以上がより好ましく、４０重量％以上が特に好ましく、５０重量％以上が最も好ましい。
【００３０】
ヒドロキシ酸エステルを含有したワックスの融点は、保存性及び耐オフセット性の観点から、好ましくは６５〜１１０℃、より好ましくは７０〜１００℃である。
【００３１】
さらに、本発明による効果は、ワックスを多量に含有した、オイルレス定着に用いられるトナーを製造する場合により顕著に発揮される。また、工程数を削減し、生産効率を高める観点から、ワックスは、混合に供する原料に含まれているのが好ましい。
【００３２】
離型剤の配合量は、得られるトナー中の含有量が、結着樹脂１００重量部に対して、好ましくは２〜３０重量部、より好ましくは３〜２５重量部、さらに好ましくは５〜２０重量部となるように、調整することが好ましい。
なお、ヒドロキシ酸エステルを含有したワックスを用いる場合は、ヒドロキシ酸エステルの量が、耐オフセット性及び定着性の観点から、結着樹脂１００重量部に対して、好ましくは１重量部以上、より好ましくは２〜２５重量部、特に好ましくは２．５〜２０重量部となるように、ワックスの使用量を調整するのが好ましい。
【００３３】
本発明のトナーの製造方法は、原料を混合する工程（Ａ）及び工程（Ａ）により得られた混合物を溶融混練する工程（Ｂ）を少なくとも有するものである。
【００３４】
工程（Ａ）は、結着樹脂及び特定の平均粒径の荷電制御剤を含む原料を混合する工程であり、単一の又は複数の混合工程からなるものであるが、荷電制御剤を結着樹脂に対し特定の割合で混合する工程を少なくとも含む点に大きな特徴を有する。
【００３５】
即ち、工程（Ａ）は、荷電制御剤を結着樹脂１００重量部に対して２〜２０重量部、好ましくは２〜１０重量部、より好ましくは２〜５重量部の割合で混合する工程を含む。このように、粒径の大きな荷電制御剤を、ある程度高い配合比率で結着樹脂と混合することにより、混合物中の荷電制御剤の凝集物が結着樹脂との衝突や接触により効率的に粉砕されながら混合されるとともに、結着樹脂同士を混合する際の発熱を制御することができる。これは、荷電制御剤が結着樹脂間で滑剤として作用し、結着樹脂のみを混合する場合に比較して、混合時の発熱が抑制されるためと推定される。
【００３６】
工程（Ａ）は、単一の混合工程からなるものであっても、複数の混合工程からなるものであってもよいが、本発明により、荷電制御剤の含有量が、結着樹脂１００重量部に対して、０．５重量部以上２重量部未満であるトナーを製造する場合、工程（Ａ）は複数の複数の混合工程からなる。複数の混合工程を行う場合、生産効率の観点から連続して行うことが好ましい。
【００３７】
工程（Ａ）が複数の混合工程からなる場合、荷電制御剤を前記の特定の割合で結着樹脂と混合する工程は、いずれの工程で行ってもよいが、１段目の混合工程となる初期混合時、即ち仕込み時に行うことが、発熱を抑えながら、前記荷電制御剤の粉砕時間を長くすることができる観点から、好ましい。混合工程の回数は、操作を煩雑にすることなく、荷電制御剤を効率的に粉砕する観点から、２〜５回が好ましく、２〜３回がより好ましい。
【００３８】
また、結着樹脂及び荷電制御剤、さらに必要に応じて使用される着色剤、離型剤等の添加剤は、荷電制御剤を上記の特定の割合で結着樹脂と混合する工程を有していれば、いずれの工程で混合してもよく、また、一度に混合しても分割して混合してもよい。例えば、離型剤は、工程数を削減し、生産効率を高める観点から、初期混合時の原料に含まれていることが好ましい。
【００３９】
本発明において、混合工程に用いられる混合機としては、攪拌羽根を備えた公知の混合機、例えば、ヘンシェルミキサー、スーパーミキサー等を特に限定することなく用いることができる。攪拌羽根の周速は、荷電制御剤の分散性、分散効率の向上及び混合物の過度な温度上昇の防止の観点から、１５〜４０ｍ／ｓが好ましく、１８〜３０ｍ／ｓがより好ましい。
【００４０】
本発明では、荷電制御剤の分散性向上及び原料の溶融防止の観点から、結着樹脂、荷電制御剤等を含む原料を、〔装置フルード数×攪拌時間（ｓ）〕の値（以下、Ｆｒ・ｔ値という）が７５，０００〜４００，０００、好ましくは８０，０００〜３００，０００、より好ましくは８５，０００〜２６０，０００となる条件下で、混合することが好ましい。
【００４１】
なお、本発明において、フルード数（Ｆｒ）は、
【００４２】
【数１】
2005234370.tif 000003
【００４３】
により求められる。
【００４４】
攪拌羽根としては、ＳＴ羽根、Ｙ1 羽根、Ｚｏ羽根、ＳＲ羽根、ＣＫ羽根、Ｐｏ羽根、ＶＳ／ＶＬ羽根、Ｙ1 特羽根、ＰＥ羽根、Ｙｏ羽根（以上、三井鉱山社製）等の上羽根、Ａｏ羽根、Ｓｏ羽根、Ｂｏ羽根（以上、三井鉱山社製）等の下羽根、ＣＤ／ＣＤ羽根、ＣＲ／ＣＡ羽根（以上、三井鉱山社製）等の上下羽根が挙げられるが、これらの中では、分散性を向上させる観点から、上羽根としてＳＴ羽根、下羽根としてＡｏ羽根の組み合わせが好ましい。
【００４５】
混合時の、混合物の温度は、混合物の融着を防止する観点から、結着樹脂やワックスの軟化温度以下にコントロールすることが好ましく、通常は２０〜５０℃程度が好ましい。２０℃以上であれば混合物の温度コントロールが容易であり、５０℃以下であれば混合物の融着が防止できる。
【００４６】
混合物の温度は、混合機側面および底面のジャケットに冷却水等の媒体を循環させながら混合することで、コントロールすることができ、通常は混合熱による混合物の温度上昇を抑制するため、冷却操作を行いながら混合する。
【００４７】
したがって、混合中の混合物の温度上昇を抑制する観点から、本発明の多段混合方法は、混合機の容量が大きい程、すなわち混合物単位重量当たりの伝熱面積が小さい混合機程有効となる。具体的には、混合機の混合容量は１００〜３，０００Ｌが好ましく、３００〜３，０００Ｌがより好ましい。
【００４８】
本発明において、工程（Ｂ）は、工程（Ａ）により得られた混合物を溶融混練する工程である。
【００４９】
混合物の溶融混練には、オープンロール型連続混練機を用いることが好ましい。オープンロール型連続混練機を用いることにより、荷電制御剤の分散性をさらに向上させることができ、トナーの荷電制御が容易となる。さらに、ワックスを使用する場合は、ワックスの微分散が可能となるため、特に、ワックスを多量に含有した原料を用いる場合は、成分層の分離も防止することができる。
【００５０】
本発明で用いるオープンロール型連続混練機としては、回転速度の異なる２本のロールを有する二本ロール型混練機であるのが好ましい。
【００５１】
ロールの回転速度は、回転速度が速い方のロール（高回転ロール）では、５０〜１５０ｒ／ｍｉｎが好ましく、５０〜１００ｒ／ｍｉｎがより好ましい。また、回転速度が遅い方のロール（低回転ロール）では、高回転ロールの回転速度よりも、１０〜７５ｒ／ｍｉｎ、より好ましくは１０〜３０ｒ／ｍｉｎ低回転であるのが好ましい。
【００５２】
混練物が高回転ロールに張りつきやすくするために、高回転ロールの原料投入側の温度は結着樹脂の軟化点及びワックスの融点のいずれの温度よりも高く、低回転ロールの温度は結着樹脂の軟化点及びワックスの融点のいずれの温度よりも低く調整されているのが好ましい。
【００５３】
高回転ロールの原料投入側の温度は、結着樹脂の軟化点及びワックスの融点のいずれの温度よりも高いことが好ましく、そのいずれかの高い方の温度よりも、０〜８０℃高いことがより好ましく、５〜５０℃高いことが特に好ましい。また、低回転ロールの温度は、結着樹脂の軟化点及びワックスの融点のいずれの温度よりも低いことが好ましく、そのいずれかの低い方の温度よりも、０〜８０℃低いことがより好ましく、４０〜８０℃低いことが特に好ましい。
【００５４】
高回転ロールと低回転ロールの温度の差は、６０〜１５０℃が好ましく、８０〜１２０℃がより好ましい。なお、ロールの温度は、ロール内部に通す熱媒体の温度により調整することができ、各ロールには、ロール内部を２以上に分割して温度の異なる熱媒体を通じてもよい。
【００５５】
２本のロールは互いに近接して配設されているのが好ましく、ロールの間隙は、０．０１〜５ｍｍが好ましく、０．０５〜２ｍｍがより好ましい。
【００５６】
ロールの構造、大きさ、材料等は特に限定されず、ロール表面も、平滑、波型、凸凹型等のいずれであってもよい。
【００５７】
次いで、得られた混練物を、粉砕可能な硬度に達するまで冷却した後、粉砕し、必要に応じて、分級することにより、トナーを得ることができる。本発明により得られるトナーの体積平均粒子径は、３〜１５μｍが好ましい。さらに、トナーの製造段階で得られる粗粉砕物やトナーの表面に、疎水性シリカ等の流動性向上剤等を外添してもよい。
【００５８】
本発明により得られるトナーは、荷電制御剤の分散性が非常に優れたものである。従って、かかるトナーを電子写真法、静電印刷法および磁気記録法等の印刷法に使用することにより、トナーの発色に優れ、印刷機内の感光体へのフィルミングもなく、トナーの帯電量が安定することから安定な画像を得ることができる。
【実施例】
【００５９】
〔酸価及び水酸基価〕
ＪＩＳ  Ｋ００７０の方法により測定する。
【００６０】
〔ガラス転移点及び融点〕
示差走査熱量計「ＤＳＣ２１０」（セイコー電子工業（株）製）を用いて昇温速度１０℃／分で測定する。
【００６１】
〔荷電制御剤の平均粒径〕
走査型電子顕微鏡（ＳＥＭ）による写像から、荷電制御剤の粒子を無作為に２０個抽出する。抽出した粒子の長径を測定し、それらの平均値を荷電制御剤の平均粒径とする。
【００６２】
樹脂製造例１
ポリオキシプロピレン（２．２）−２，２−ビス（４−ヒドロキシフェニル）プロパン１０８００ｇ、ポリオキシプロピレン（２．０）−２，２−ビス（４−ヒドロキシフェニル）プロパン４３００ｇ、テレフタル酸４５００ｇ及びｎ−ドデセニル無水コハク酸６３０ｇを窒素雰囲気下、２３０℃で攪拌し、反応により生成する水が流出しなくなった時点で、無水トリメリット酸１８８０ｇを添加し、ＡＳＴＭ  Ｄ３６−８６に準拠して測定した軟化点が１３０℃に達するまで反応させて、樹脂Ａを得た。樹脂Ａのガラス転移点は７４℃、酸価は２５ｍｇＫＯＨ／ｇ、水酸基価は２６ｍｇＫＯＨ／ｇであった。
【００６３】
樹脂製造例２
ポリオキシプロピレン（２．２）−２，２−ビス（４−ヒドロキシフェニル）プロパン１２２５０ｇ、ポリオキシプロピレン（２．０）−２，２−ビス（４−ヒドロキシフェニル）プロパン２１１２５ｇ、テレフタル酸１４９４０ｇ及び酸化ジブチル錫１５ｇを窒素雰囲気下、２３０℃で攪拌し、ＡＳＴＭ  Ｄ３６−８６に準拠して測定した軟化点が１２１℃に達するまで反応させて、樹脂Ｂを得た。樹脂Ｂのガラス転移点は６６℃、酸価は３．４ｍｇＫＯＨ／ｇ、水酸基価は２３．４ｍｇＫＯＨ／ｇであった。
【００６４】
実施例１
５００Ｌ容のヘンシェルミキサー（三井鉱山（株）製）に、まず樹脂Ａ  １５．７ｋｇ、樹脂Ｂ  ４７．２ｋｇ、荷電制御剤（商品名：ＬＲ−１４７、日本カーリット（株）製、平均粒径５０μｍ）１．９ｋｇ及びワックス（商品名：カルナバワックスＣ１、（株）加藤洋行製、ヒドロキシ酸エステルの含有量：５３〜５５重量％、融点：約８７℃）９．４ｋｇを供給し（結着樹脂１００重量部に対する荷電制御剤の混合量：３重量部）、攪拌羽根の回転数５４０ｒ／ｍｉｎ（周速：２４．６ｍ／ｓ）で１２５０秒間混合した。このときのＦｒ・ｔ値は８８，０００であった。次に、着色剤（商品名：カーミン６Ｂ、大日精化工業（株）製）６．３ｋｇ及び樹脂Ａ  ９４．５ｋｇを追加供給し（結着樹脂１００重量部に対する荷電制御剤の混合量：１．２重量部）、攪拌羽根の回転数４２０ｒ／ｍｉｎ（周速：１９．１ｍ／ｓ）で４００秒間混合し、１７５ｋｇの混合物を得た。混合中の混合物の温度は、２５〜４５℃であった。また、混合機のジャケットには、終始１５℃の冷却水を循環した。
【００６５】
得られた混合物をオープンロール型連続混連機で溶融混練した。使用したオープンロール型連続混練機は、ロール外径が０．１４ｍ、有効ロール長が０．８ｍのものであり、運転条件は、高回転側ロール（前ロール）の回転数が７５ｒ／ｍｉｎ、低回転側ロール（後ロール）の回転数が１５ｒ／ｍｉｎ、ロール間隙が０．１ｍｍであった。ロール内の加熱及び冷却媒体温度は、高回転ロールの原料投入側の温度を１５０℃、混練物排出側の温度を１１５℃、低回転ロールの原料投入側の温度を３５℃及び混練物排出側の温度を３０℃に設定した。また、原料混合物の供給速度は１０ｋｇ／時であった。
【００６６】
次に、溶融混練により得られた混練物を、ロートプレックスにて粗砕し、さらに得られた粗砕物８ｋｇと疎水性シリカ「Ｒ−９７２」（日本アエロジル社製）５６ｇとをヘンシェルミキサーで１分間攪拌混合した。
【００６７】
得られた攪拌混合物を、衝突板式粉砕機及びディスパージョンセパレータを用いて粉砕、分級を行い、体積平均粒子径が約８．０μｍの粉体を得た。
【００６８】
得られた粉体１．５ｋｇと、シリコーンオイルで疎水化処理されたシリカ「Ｓｉ−Ｎ」（日本アエロジル社製）５．３ｇ、ジクロロジメチルシランで疎水化処理されたシリカ「Ｒ−９７２」（日本アエロジル社製）７．５ｇ及びヘキサメチルジシラザンで疎水化処理されたシリカ「ＷＡＣＫＥＲ  Ｈ１３ＴＭ」（クラリアントジャパン社製）７．５ｇとを、ヘンシェルミキサーにて３０００ｒ／ｍｉｎで１０分間混合し、得られた混合物を、目開き１０５μｍの振動篩にかけて、マゼンタトナーを得た。
【００６９】
実施例２
５００Ｌ容のヘンシェルミキサー（三井鉱山（株）製）に、まず樹脂Ａ  ６０ｋｇ、荷電制御剤（商品名：ＬＲ−１４７、日本カーリット（株）製）１０ｋｇ及びワックス（商品名：カルナバワックスＣ１、（株）加藤洋行製）３．８ｋｇを供給し（結着樹脂１００重量部に対する荷電制御剤の混合量：１６．７重量部）、攪拌羽根の回転数５４０ｒ／ｍｉｎ（周速：２４．６ｍ／ｓ）で１２５０秒間混合し７３．８ｋｇの混合物を得た。このときのＦｒ・ｔ値は８８，０００であった。次に、前記混合物１４ｋｇ、樹脂Ａ  ９８．８ｋｇ、樹脂Ｂ  ４７．２ｋｇ、着色剤（商品名：カーミン６Ｂ、大日精化工業（株）製）６．３ｋｇ及びワックス（商品名：カルナバワックスＣ１、（株）加藤洋行製）８．６８ｋｇを追加供給し（結着樹脂１００重量部に対する荷電制御剤の混合量：１．２重量部）、攪拌羽根の回転数４２０ｒ／ｍｉｎ（周速：１９．１ｍ／ｓ）で４００秒間混合し１７５ｋｇの混合物を得た。混合中の混合物の温度は、２５〜４５℃であった。また、混合機のジャケットには、終始１５℃の冷却水を循環した。
【００７０】
得られた混合物を、実施例１と同様に方法で処理し、マゼンタトナーを得た。
【００７１】
比較例１
実施例１で用いた結着樹脂、荷電制御剤、ワックス及び着色剤の全てを一括で混合し、攪拌羽根の回転数６５０ｒ／ｍｉｎ（周速：２９．６ｍ／ｓ）で混合した（結着樹脂１００重量部に対する荷電制御剤の混合量：１．２重量部）以外は実施例１と同様にして混合を開始した。混合開始後、３６０秒で混合物の温度が６０℃に達し、混合を停止した。ヘンシェルミキサー内を確認したところ一部の混合物が、ヘンシェルミキサーの攪拌羽根に融着していた。
【００７２】
比較例２
混合中の温度上昇を抑制するため、攪拌羽根の回転数を２００ｒ／ｍｉｎ（周速：９．１ｍ／ｓ）で混合を開始した以外は、比較例１と同様に行った。１６５０秒間混合し、１７５ｋｇの混合物を得た。混合中の混合物の温度は、２５〜３５℃であった。
【００７３】
得られた混合物を実施例１と同様の方法で処理し、マゼンタトナーを得た。
【００７４】
比較例３
５００Ｌ容のヘンシェルミキサー（三井鉱山（株）製）に、まず樹脂Ａ  ６０ｋｇ、荷電制御剤（商品名：ＬＲ−１４７、日本カーリット（株）製）１５ｋｇ及びワックス（商品名：カルナバワックスＣ１、（株）加藤洋行製）３．８ｋｇを供給し（結着樹脂１００重量部に対する荷電制御剤の混合量：２５重量部）、攪拌羽根の回転数５４０ｒ／ｍｉｎ（周速：２４．６ｍ／ｓ）で１２５０秒間混合し７８．８ｋｇの混合物を得た。このときのＦｒ・ｔ値は８８，０００であった。次に、前記混合物１０ｋｇ、樹脂Ａ  １０２．６ｋｇ、樹脂Ｂ  ４７．２ｋｇ、着色剤（商品名：カーミン６Ｂ、大日精化工業（株）製）６．３ｋｇ及びワックス（商品名：カルナバワックスＣ１、（株）加藤洋行製）８．９２ｋｇを追加供給し（結着樹脂１００重量部に対する荷電制御剤の混合量：１．２重量部）、攪拌羽根の回転数４２０ｒ／ｍｉｎ（周速：１９．１ｍ／ｓ）で４００秒間混合し１７５ｋｇの混合物を得た。混合中の混合物の温度は、２５〜４５℃であった。また、混合機のジャケットには、終始２５℃の冷却水を循環した。
【００７５】
得られた混合物を実施例１と同様の方法で処理し、マゼンタトナーを得た。
【００７６】
試験例
実施例１、２、比較例２、３で得られたトナーを用い、以下の方法により、帯電量の経時変化を調べた。
【００７７】
(1) トナー１．５ｇとキャリア４８．５ｇの計５０ｇを５０ｍＬ（直径約３４ｍｍ）のポリビンに計量した。ここで使用するキャリアは、パウダーテック（株）製の平均粒径が１００μｍのシリコーンコートフェライトキャリアである。
(2) 該ポリビン内の混合物を、２７０ｒ／ｍｉｎのボールミルで混合した。
(3) 所定の時間（６０秒後及び６００秒後）でポリビンから混合物を取り出し、エッピング社製のｑ／ｍメータにて帯電量を測定した。
(4) 混合から６０秒後の帯電量と６００秒後の帯電量の差を算出した。
【００７８】
得られた結果を表１に示す。
【００７９】
【表１】
2005234370.tif 000004
【００８０】
以上の結果より、実施例１、２のトナーは、混合から６０秒後の帯電量と６００秒後の帯電量の差が小さく、帯電量が安定していることが分かる。
【産業上の利用可能性】
【００８１】
本発明により得られるトナーは、電子写真法、静電記録法、静電印刷法等において形成される潜像の現像等に好適に用いられるものである。